(57)【要約】      （修正有）【課題】積層セラミックコンデンサの薄層内部電極を形成するに好適な金属粒子、およびその製造方法ならびに製造に使用する金属蒸着フィルムを提供する。【解決手段】基材フィルム上にロール・ツー・ロール方式で正方形状の凹凸パターンを形成しその上に金属を蒸着し金属蒸着フィルムを得る。得られた金属蒸着フィルムから金属を分離させ、厚さ２０〜５０ｎｍ、平均粒径が４〜６μｍの板状金属粒子を得る。金属はニッケル、銅、金、銀、白金、鉄鋼、クロムおよびインジウムからなるグループから選ばれる一種以上である。【選択図】図４
2012188753.tif 000002
【特許請求の範囲】
【請求項１】
基材フィルムと、
前記基材フィルム上に形成された凹凸パターンと、
前記凹凸パターン上に蒸着された金属と、
を含む金属蒸着フィルム。
【請求項２】
前記凹凸パターンは、ロール・ツー・ロール方式で形成されたものである請求項１に記載の金属蒸着フィルム。
【請求項３】
前記凹凸パターンは、アクリルエポキシ樹脂を含む紫外線硬化型樹脂を利用したものである請求項１に記載の金属蒸着フィルム。
【請求項４】
前記凹凸パターンは、シリカを含む無機物をベースとした紫外線硬化型及び熱硬化型材料からなるグループから選ばれる１種以上を利用したものである請求項１に記載の金属蒸着フィルム。
【請求項５】
前記凹凸パターンは正方形状である請求項１に記載の金属蒸着フィルム。
【請求項６】
前記金属は、ニッケル、銅、金、銀、白金、鋼鉄、クロム、及びインジウムからなるグループから選ばれる１種以上である請求項１に記載の金属蒸着フィルム。
【請求項７】
請求項１による前記金属蒸着フィルムを利用した金属粉末。
【請求項８】
前記金属粉末は、厚さ２０〜５０ｎｍの板状（ｐｌａｎｋ）である請求項７に記載の金属粉末。
【請求項９】
前記金属粉末は、平均粒子サイズが４〜６μｍである請求項７に記載の金属粉末。
【発明の詳細な説明】
【技術分野】
【０００１】
本発明は、金属蒸着フィルムとこれを利用して製造された金属粉末に関する。
【背景技術】
【０００２】
積層型セラミックキャパシタ（Ｍｕｌｔｉ  ｌａｙｅｒｅｄ  ｃｅｒａｍｉｃ  ｃａｐａｃｉｔｏｒ、ＭＬＣＣ）の超高容量化を果たすためには誘電体及び内部電極層の薄膜化が必須であり、次世代開発目標機種の場合は０．２μｍ水準の内部電極の厚さを具現することが必要である。
【０００３】
このような目標容量を確保するためには電極連結性（ｃｏｖｅｒａｇｅ）が確保されなければならず、クラックの発生を抑制するために焼成過程で誘電体層とのマッチング性が求められる。この際、電極層に用いられる金属粉末粒子の形状が板状に形成される場合、焼成時に収縮方向に対する安定性を確保することができ、収縮速度の制御が可能になる。
【０００４】
現在、ＭＬＣＣに用いられる微粒の金属粉末としては、ニッケル金属粉末が代表的であり、その合成方法は下記表１に要約した通りである。例えば、液相熱分解法、ＲＦ−プラズマ法などがあり、様々な物理化学的合成方法などを利用することもできる。
【０００５】
【表１】
2012188753.tif 000003
【０００６】
上記のような従来方式によって製造された金属粉末は図１に示すように、主に球状のナノ粒子であり、ニッケルとニッケルを覆っている薄い酸化膜層で構成されている。
【先行技術文献】
【特許文献】
【０００７】
【特許文献１】韓国公開特許第１０−２００８−０００３９１９号公報
【発明の概要】
【発明が解決しようとする課題】
【０００８】
本発明は上述のような従来技術の問題を解決するためのものであり、本発明の目的は、金属粉末の製造時に用いられる金属蒸着フィルムを提供することにある。
また、本発明の他の目的は、前記金属蒸着フィルムを利用して製造された金属粉末を提供することにある。
【課題を解決するための手段】
【０００９】
前記課題を解決するための本発明による金属蒸着フィルムは、基材フィルムと、前記基材フィルム上に形成された凹凸パターンと、前記凹凸パターン上に蒸着された金属と、を含む構造を有する。
【００１０】
前記凹凸パターンは、ロール・ツー・ロール方式で形成されることが好ましい。
【００１１】
前記凹凸パターンは、アクリルエポキシ樹脂を含む紫外線硬化型樹脂を利用したものであることができる。
【００１２】
また、前記凹凸パターンは、シリカを含む無機物をベースとした紫外線硬化型及び熱硬化型材料からなるグループから選ばれる１種以上を利用したものであることができる。
【００１３】
前記凹凸パターンは正方形状であり、横と縦の長さが同一であることが好ましい。
【００１４】
また、前記金属は、ニッケル、銅、金、銀、白金、鋼鉄、クロム、及びインジウムからなるグループから選ばれる１種以上であることができる。
【００１５】
また、本発明の他の課題を解決するために、前記金属蒸着フィルムを利用した金属粉末を提供することができる。
【００１６】
本発明の実施形態によると、前記金属粉末は、厚さ２０〜５０ｎｍの板状（ｐｌａｎｋ）であることが好ましい。
【００１７】
また、前記金属粉末は、平均粒子サイズ４〜６μｍであることが好ましい。
【発明の効果】
【００１８】
本発明によると、超高容量ＭＬＣＣの内部電極用として用いられる板状の金属粉末を大量に合成する時に必要な金属蒸着フィルムの構造を効果的に制御することにより、これを利用して金属粉末を大量に製造することができる。このような金属蒸着フィルムは、ロール形態で保管及び移動する場合、変質の可能性が低く、取り扱い時の制約条件が厳しくないため、その自体で製品化されることができる。
【００１９】
また、前記金属蒸着フィルムを利用してロール・ツー・ロール方式で金属粉末を製造する場合、従来のようなウェーハを利用する場合より、コスト低減及び生産性向上の改善効果が優れる。
【図面の簡単な説明】
【００２０】
【図１】従来方式によって製造された球状のナノ粉末形状を示した図面である。
【図２】本発明の一実施形態による金属蒸着フィルムの一部構造を示した図面である。
【図３】本発明の一実施形態による大面積金属蒸着フィルムの構造を示した図面である。
【図４】本発明の一実施形態によって製造された板状の金属粉末の形状を示した図面である。
【発明を実施するための形態】
【００２１】
以下、本発明の好ましい実施形態を詳細に説明する。
【００２２】
本明細書で用いられる用語は、特定の実施例を説明するために用いられ、本発明を限定しようとするものではない。本明細書に用いられたように、単数型は文脈上異なる場合を明白に指摘するものでない限り、複数型を含むことができる。また、本明細書で用いられる「含む（ｃｏｍｐｒｉｓｅ）」及び／または「含んでいる（ｃｏｍｐｒｉｓｉｎｇ）」は言及された形状、数字、段階、動作、部材、要素、及び／またはこれらの組み合わせが存在することを特定するものであり、一つ以上の他の形状、数字、段階、動作、部材、要素、及び／またはこれらの組み合わせの存在または付加を排除するものではない。
【００２３】
本発明は、超高容量のＭＬＣＣ内部電極用として用いられる金属粉末の大量供給のために用いられる金属蒸着フィルムと、これを利用して金属粉末を製造する方法に関する。
【００２４】
まず、金属粉末の製造に用いられる金属蒸着フィルムについて説明する。本発明による金属蒸着フィルムは、基材フィルムと、前記基材フィルム上に形成された凹凸パターンと、前記凹凸パターン上に蒸着された金属と、を含む構造を有する。
【００２５】
これを具体的に示した図２を参照すると、基材フィルム１０上に一定間隔で凹凸が形成されるように凹凸パターン２０を形成し、前記凹凸パターン２０上に金属３０を蒸着することにより、金属蒸着フィルムを製造することができる。
【００２６】
前記基材フィルム１０はポリエチレンテレフタレート（ＰＥＴ）が好ましく、その厚さは５０〜１８８μｍであることができる。
【００２７】
また、前記ＰＥＴ基材フィルム１０上に形成される凹凸パターン２０はロール・ツー・ロール方式を利用することが好ましく、これは、本発明の凹凸パターン２０が、横と縦の長さが同一である正方形状を有するようにするためである。
【００２８】
また、このために、本発明による前記凹凸パターンは有機物や無機物を全て利用することができる。
【００２９】
前記凹凸パターンを有機物を利用して形成する場合、アクリルエポキシ樹脂を含む紫外線硬化型樹脂を利用することが好ましい。熱硬化を用いる場合には基材フィルムであるＰＥＴの変形が発生する可能性があるため、紫外線硬化を用いることが好ましい。
【００３０】
また、前記凹凸パターンを無機物を利用して形成する場合、シリカを含む無機物をベースとした紫外線硬化型及び熱硬化型材料からなるグループから選ばれる１種以上を利用することができる。
【００３１】
前記凹凸パターンの高さは２〜３μｍであることが好ましく、基材フィルム１０と前記凹凸パターン２０の間の角度は７０〜８０゜であることが好ましい。
【００３２】
従って、上述のような横と縦の長さが同一である正方形状の凹凸パターン２０が連続的に形成されるため、前記凹凸パターンのサイズだけ離隔された凹凸パターンが多数存在するようになる。
【００３３】
次に、前記凹凸パターン２０上に金属３０を蒸着する。前記金属は、ニッケル、銅、金、銀、白金、鋼鉄、クロム、及びインジウムからなるグループから選ばれる１種であることができ、前記金属３０の蒸着方法は特に限定されない。
【００３４】
従って、最終金属蒸着フィルムの構造は図３に示した通りである。図３に示したように、一定間隔の凹凸パターン２０が形成され、その上に金属３０が蒸着された構造を有する。
【００３５】
本発明による金属蒸着フィルムはフィルム状態であるため、ロールのような巻取形態で保管することができる。従って、これを移動または取り扱う場合、変質の可能性が低く、取り扱い時の制約条件が厳しくないため、その自体で製品化されることができる。
【００３６】
一方、本発明では、前記金属蒸着フィルムを利用して板状の金属粉末を大量に製造することができる。
【００３７】
本発明による金属粉末は、前記金属蒸着フィルムから金属を分離させることにより得られる。
【００３８】
前記金属蒸着フィルムを利用して得られた本発明の金属粉末は、図４に示すように、平均粒子サイズが４〜６μｍである板状の形態を有する。
【００３９】
また、前記金属粉末は厚さ２０〜５０ｎｍの板状（ｐｌａｎｋ）であることが好ましい。
【００４０】
以下、本発明の好ましい実施例を説明すると次の通りである。本発明の実施例は該当技術分野において通常の知識を有する者に本発明をより完全に説明するために提供されるものであり、下記実施例は様々な他の形態に変形することができ、本発明の範囲が下記実施例に限定されるものではない。むしろ、これら実施例は本開示をより充実かつ完全になるようにし、そして当業者に本発明の思想を完全に伝達するために提供されるものである。
【００４１】
実施例１
横、縦のサイズが１ｍ×０．５ｍであるＰＥＴ基材フィルム（厚さ１００μｍ）上に、紫外線硬化型アクリルエポキシ樹脂をロール・ツー・ロール方式で高さ２μｍに塗布し、一定間隔で凹凸パターン（横と縦の長さは全て５μｍである）を有するように形成した。前記凹凸パターン上にニッケル金属を蒸着してニッケル蒸着フィルムを得た。前記ニッケル金属の蒸着速度は０．５０００ｍ2／ｍｉｎであり、蒸着されるニッケル重量は７５ｍｇであった。
【００４２】
前記ニッケル蒸着フィルムからニッケル金属を分離させ、粉末を得た。分離されたニッケル金属粉末は図４に示した通りであり、その粒子サイズは４〜６μｍ、厚さ２０〜５０ｎｍの板状（ｐｌａｎｋ）であった。
【００４３】
比較例１
金属蒸着フィルムを利用せず、サイズが６インチであるウェーハ（Ｓｉ／ＳｉＯ）を利用してニッケル金属を蒸着した。蒸着速度は０．０００５ｍ2／ｍｉｎであり、蒸着されるニッケル重量は１ｍｇであった。
【００４４】
ウェーハ処理方式は、Ｅ−ｂｅａｍ基準に１ｂａｔｃｈ（１分）に６インチのウェーハが６枚処理されることに仮定し、毎回の作業時毎にＶａｃｕｕｍ→Ｖｅｎｔの過程が追加的に繰り返された。
【００４５】
試験例
前記実施例１のフィルムと比較例１によるウェーハ上にニッケル金属を蒸着するにあたり、蒸着速度及び蒸着されるニッケル含量を測定し、その結果を下記表２に示した。
【００４６】
【表２】
2012188753.tif 000004
【００４７】
前記表２の結果に示されるように、本発明の金属蒸着フィルムを利用する場合、ウェーハを利用する場合より、ニッケル金属の蒸着速度及び蒸着されるニッケル含量が著しく改善されたことが分かる。また、ウェーハよりはＰＥＴフィルムの単価が相対的に安価であるため、費用面においても改善された効果を有することができる。
【００４８】
これにより、ニッケル蒸着フィルムから得られる最終ニッケル粉末の含量も増大され、ニッケル金属粉末を大量に製造することができる効果が得られる。また、製造されたニッケル粉末は板状の形態を有するため、焼成時に収縮方向に対する安定性を確保することができ、収縮速度の制御が可能であり、多層セラミックキャパシタなどの電極として用いられる時、誘電体層とのマッチング性が優れた効果を有する。
【図１】
2012188753.tif 000005
【図２】
2012188753.tif 000006
【図３】
2012188753.tif 000007
【図４】
2012188753.tif 000008